(57)【特許請求の範囲】
【請求項１】
少なくとも一つの焼成シリカ、少なくとも一つの金属顔料、および、少なくとも一つのオルガノポリシロキサンを含有し、当該オルガノポリシロキサンはケイ素原子当たり平均で１．９９ないし２．０１の炭化水素基を有し、当該オルガノポリシロキサンの少なくとも５０％の単位が、式ＲＭｅＳｉＯ［Ｒは１ないし３の炭素原子を有する脂肪族基を示す］の単位であり、他の残りの単位が、式Ｒ’ｎＳｉＯ（２−ｎ／２）［ｎは１ないし３の範囲の平均値を有し、Ｒ’は一価の炭化水素基を示す］の単位であり、当該オルガノポリシロキサンのキシレン中における１０重量％溶液が、２５℃において０．０００２ｍ２／ｓないし０．０１ｍ２／ｓの範囲の粘性を有し、シリカ／被膜形成ポリマーの重量比が、０．０１１６以外であることを特徴とする、有機溶媒中に少なくとも一つの被膜形成ポリマーを含むネイルバーニッシュ組成物。
【請求項２】
Ｒがメチル基を示すことを特徴とする、請求項１記載の組成物。
【請求項３】
オルガノポリシロキサンが、ポリジメチルシロキサン、ポリメチルエチルシロキサン、ジメチルシロキサンとメチルビニルシロキサンとのコポリマー、およびジメチルシロキサンとフェニルメチルシロキサンとのコポリマーからなる群から選択されたことを特徴とする、請求項１または２記載の組成物。
【請求項４】
オルガノポリシロキサンが、組成物の全重量に対して０．０００１から１．２５重量％の範囲の含有量で存在することを特徴とする、請求項１ないし３のいずれか一項に記載の組成物。
【請求項５】
被膜形成ポリマーが、組成物の全重量に対して１ないし６０重量％の範囲の含有量で存在することを特徴とする、請求項１ないし４のいずれか一項に記載の組成物。
【請求項６】
金属顔料が、アルミニウム粉、銅粉、亜鉛粉、ブロンズ粉、ニッケル粉、クロム粉およびこれらの混合物からなる群から選択されたことを特徴とする、請求項１ないし５のいずれか一項に記載の組成物。
【請求項７】
金属顔料が、組成物の全重量に対して０．１ないし２５重量％の範囲の含有量で存在することを特徴とする、請求項１ないし６のいずれか一項に記載の組成物。
【請求項８】
オルガノポリシロキサンと金属顔料が、０．１／１００ないし５／１００の範囲のオルガノポリシロキサン／金属顔料の重量比で、組成物中に存在することを特徴とする、請求項１ないし７のいずれか一項に記載の組成物。
【請求項９】
焼成シリカが、組成物の全重量に対して０．１ないし５重量％の範囲の含有量で存在することを特徴とする、請求項１ないし８のいずれか一項に記載の組成物。
【請求項１０】
クレー／焼成シリカの重量比が、０ないし０．５の範囲となるような量で、クレーを付加的に含むことを特徴とする、請求項１ないし９のいずれか一項に記載の組成物。
【請求項１１】
請求項１ないし１０のいずれか一項に記載の組成物を爪に適用することを特徴とする、爪をメイクアップする化粧方法。
【請求項１２】
−  化粧的に許容される媒体中に第一被膜形成ポリマーを含む第一組成物からなる第一層を爪に適用し、かつ、
−  少なくとも一つの焼成シリカ、少なくとも一つの金属顔料、および、少なくとも一つのオルガノポリシロキサンを含有し、当該オルガノポリシロキサンはケイ素原子当たり平均で１．９９ないし２．０１の炭化水素基を有し、当該オルガノポリシロキサンの少なくとも５０％の単位が、式ＲＭｅＳｉＯ［Ｒは１ないし３の炭素原子を有する脂肪族基を示す］の単位であり、他の残りの単位が、式Ｒ’ｎＳｉＯ（２−ｎ／２）［ｎは１ないし３の範囲の平均値を有し、Ｒ’は一価の炭化水素基を示す］の単位であり、当該オルガノポリシロキサンのキシレン中における１０重量％溶液が、２５℃において０．０００２ｍ２／ｓないし０．０１ｍ２／ｓの範囲の粘性を有し、有機溶媒中に少なくとも一つの第二被膜形成ポリマーを含む第二組成物からなる第二層を、前記第一層の少なくとも一部に適用することからなり、
−  前記第一組成物は、前記第二組成物に存在するオルガノポリシロキサンを含まないことを特徴とする、爪をメイクアップする化粧方法。
【請求項１３】
−  化粧的に許容される媒体中に少なくとも一つの第一被膜形成ポリマーを含む第一組成物、および、
−  少なくとも一つの焼成シリカ、少なくとも一つの金属顔料、および、少なくとも一つのオルガノポリシロキサンを含有し、当該オルガノポリシロキサンはケイ素原子当たり平均で１．９９ないし２．０１の炭化水素基を有し、当該オルガノポリシロキサンの少なくとも５０％の単位が、式ＲＭｅＳｉＯ［Ｒは１ないし３の炭素原子を有する脂肪族基を示す］の単位であり、他の残りの単位が、式Ｒ’ｎＳｉＯ（２−ｎ／２）［ｎは１ないし３の範囲の平均値を有し、Ｒ’は一価の炭化水素基を示す］の単位であり、当該オルガノポリシロキサンのキシレン中における１０重量％溶液が、２５℃において０．０００２ｍ２／ｓないし０．０１ｍ２／ｓの範囲の粘性を有し、有機溶媒中に少なくとも一つの第二被膜形成ポリマーを含む第二組成物を含み、
−  前記第一組成物は、前記第二組成物に存在するオルガノポリシロキサンを含まないことを特徴とする、メイクアップキット。
【請求項１４】
請求項１ないし１０のいずれか一項に記載のネイルバーニッシュ組成物が適用されたことを特徴とする、メイクアップが施された偽爪。
【発明の詳細な説明】
【０００１】
【発明の属する技術分野】
本発明の主題は、有機溶媒中に、被膜形成ポリマー、焼成シリカ（ｐｙｒｏｇｅｎｉｃ  ｓｉｌｉｃａ）、金属顔料、および、オルガノポリシロキサンを含有するネイルバーニッシュ組成物である。本発明のその他の主題は、特にヒトの爪のような爪または偽爪をメイクアップする方法である。
【０００２】
【従来の技術】
一般的に、ネイルバーニッシュ組成物は、有機溶媒に溶解された、または水性媒体に粒子形態で分散された被膜形成ポリマーと、着色材料、特に顔料とを含む。かかるバーニッシュは、例えば、米国特許出願第４１５８０５３号および仏国特許出願２５７８７４１号に開示されている。
【０００３】
これらのネイルバーニッシュは、組成物の一以上の層を爪に適用して乾燥させた後、一般的に、光沢のあるまたはつやが鈍い、滑らかで、連続的かつ均質な被膜を形成する。一部の被膜は、爪に対する良好な保持および特に良好な付着、並びに水、摩擦および接触に対する良好な耐性といった、良好な化粧特性も示す。
【０００４】
流行が移ると、要求の多い消費者は、独創的または独特のメイクアップ効果をもたらす新規のメイクアップ製品を求める。それゆえ、ヒトの爪、皮膚または髪のような基体に適用された際に、商業的に入手可能な製品を用いて現在得られる滑らか、連続的かつ均質な被膜とは異なるメイクアップ効果をもたらすメイクアップ製品を利用可能なものとする必要がある。
【０００５】
さらに、金属表面あるいは木または紙の表面のような、適用される基体に模様が施された外観（ｃｈａｓｅｄ  ａｐｐｅａｒａｎｃｅ）を備えた被膜を生じる表面被覆組成物が、米国特許出願第２８８４３８８号から知られている。模様が施された外観は、一様に分散された、クレーターの外観を示す小さく盛り上がった円形の被膜の表面において金属顔料が凝集したものに相当する。この外観は、有機溶媒に、被膜形成ポリマー、金属顔料および特定のシリコーン化合物を含む組成物を用いて得られる。この組成物は、所望の模様が施された効果を得るために、スプレー形態での蒸発作用によって適用される。
【０００６】
既知のネイルバーニッシュ組成物は、通常、ブラシを用いて適用され、適用を容易にし、かつ媒体における着色顔料の良好な分散を確実なものとするためにある程度のコンシステンシー（特にチキソトロピー）を示す。かくして、所望のコンシステンシーのバーニッシュを得るために、有機修飾されたモンモリロナイトのようなクレーの使用は、英国特許出願第２０２１４１１号から周知である。
【０００７】
唯一のコンシステンシー剤としてモンモリロナイトを含むネイルバーニッシュ組成物において、米国特許出願２８８４３８８号に従ってシリコーン化合物および金属顔料を用いた場合、本願出願人は、爪に適用した後に得られた被膜が模様が施された外観を示さないことを見出した。この被膜は、従来のネイルバーニッシュに関する限り、滑らかかつ連続的なままである。
【０００８】
【発明が解決しようとする課題】
本発明の目的は、適用が容易で、適用後に、視認性がよく、非常に一様な模様が施された外観をもたらす、流動状のネイルバーニッシュ組成物を提供することである。
【０００９】
【課題を解決するための手段および発明の実施の形態】
本願出願人は、驚くべきことに、爪用の新しいタイプのメイクアップが、焼成シリカ、金属顔料および特定のシリコーン化合物を含む被膜形成組成物を用いて得られることを見出した。
【００１０】
特に、本発明の主題は、少なくとも一つの焼成シリカ、少なくとも一つの金属顔料、および、少なくとも一つの特定のオルガノポリシロキサンを含有することを特徴とする、有機溶媒中に少なくとも一つの被膜形成ポリマーを含むネイルバーニッシュ組成物である。
【００１１】
本発明のその他の主題は、爪に上記組成物を適用することからなる、爪をメイクアップする方法である。
【００１２】
この組成物が爪に適用されると、乾燥中に被膜の表面にクレーターが形成され、クレーターの端に金属顔料が移動する。クレーターは種々の大きさを備え、特に円または卵形の、多かれ少なかれ規則的な外観を有する。このクレーターは、ゆるやかなレリーフまたは錐体に似た傾斜したレリーフを示す。錐体の先が開口していて、組成物が適用された基体を見えるようにすることができる。完全に乾燥させた後に、この被膜は模様が施された外観を示す。
【００１３】
組成物中に存在する焼成シリカは、コンシステンシー剤およびレオロジー剤の役割に加えて、単独で用いられたモンモリロナイトとは対称的に、模様が施された外観の形成に有害ではない。かくして、特に摩擦する動きおよび削りに対する良好な保持力、および爪に対する良好な付着力を示すオリジナルのメイクアップが得られる。
【００１４】
この組成物は、一般にトップコートとして知られる、表面製品として有利に適用することができる。
【００１５】
本発明のその他の主題は、爪に上記組成物を適用することからなる爪をメイクアップする化粧方法である。
【００１６】
本発明のさらに別の主題は、化粧的に許容される媒体中に第一被膜形成ポリマーを含む第一化粧組成物からなる、ベース層としても知られる第一層を爪に適用し、かつ、少なくとも一つの第二被膜形成ポリマー、少なくとも一つの金属顔料、および少なくとも一つのオルガノポリシロキサンを有機溶媒中に含む第二化粧組成物からなる、表層としても知られる第二層を前記第一層の少なくとも一部に適用することからなり、前記第一組成物が、前記第二組成物に存在するオルガノポリシロキサンを含まない、爪をメイクアップする化粧方法である。
【００１７】
本発明のさらに別の主題は、
−  化粧的に許容される媒体中に少なくとも一つの第一被膜形成ポリマーを含む第一化粧組成物（ベース層組成物）；
−  有機溶媒中に、少なくとも一つの第二被膜形成ポリマー、少なくとも一つの焼成シリカ、少なくとも一つの金属顔料、および少なくとも一つのオルガノポリシロキサンを含有する第二化粧組成物（表層組成物）を含み、
前記第一組成物が、前記第二組成物に存在するオルガノポリシロキサンを含まない、メイクアップキットである。
【００１８】
本発明のさらに別の主題は、上記方法に従って得られるメイクアップを有する化粧された偽爪である。
【００１９】
表面組成物に存在するオルガノポリシロキサンは、当該オルガノポリシロキサンのキシレン中における１０％溶液が、２５℃において０．０００２ｍ２／ｓないし０．０１ｍ２／ｓ（２０ないし１０００センチストークス）、好ましくは０．０００５ｍ２／ｓないし０．００５ｍ２／ｓ（５０ないし５００センチストークス）、さらに好ましくは０．００１ｍ２／ｓないし０．００１５ｍ２／ｓ（１００ないし１５０センチストークス）の範囲の粘性を有するような粘性を有する。粘性は、ガラス毛管を用いてＡＳＴＭ規格Ｄ−４４５に従って測定される。
【００２０】
オルガノポリシロキサンは、ケイ素原子当たり平均で１．９９ないし２．０１の炭化水素基を有する。オルガノポリシロキサンの少なくとも５０％の単位が、式ＲＭｅＳｉＯ［Ｒは１ないし３の炭素原子を有する脂肪族基を示す］の単位であり、他の残りの単位が、式Ｒ’ｎＳｉＯ（２−ｎ／２）［ｎは１ないし３の範囲の平均値を有し、Ｒ’は一価の炭化水素基を示す］の単位である。本発明にかかる組成物においては、シリカ／被膜形成ポリマーの重量比が、０．０１１６以外である。
【００２１】
Ｒは、特に、メチル、エチル、プロピル、ビニルまたはアリル基を示す。オルガノポリシロキサンは、ポリジメチルシロキサン、ポリエチルメチルシロキサン、ポリメチルビニルシロキサン、ポリメチルプロピルシロキサン、ポリメチルアリルシロキサン、フェニルメチルポリシロキサンおよびこれらのコポリマーから選択することができる。
【００２２】
一価の炭化水素基Ｒ’は、Ｃ１−Ｃ１８アルキル基、特にメチル、エチル、プロピルまたはオクタデシル基；Ｃ１−Ｃ６アルケニル基、特にビニル、アリルまたはヘキセニル；Ｃ６−Ｃ１２脂環式炭化水素基、特にシクロヘキシルまたはシクロヘキセニル基；Ｃ７−Ｃ１５アラルキル炭化水素基、特にベンジル基；または、Ｃ６−Ｃ２０炭化水素芳香族基、特にフェニル、トリル、キセニルまたはナフチルを示すことができる。
【００２３】
オルガノポリシロキサンは、好ましくは、ポリジメチルシロキサン、ポリメチルエチルシロキサン、ジメチルシロキサンとメチルビニルシロキサンとのコポリマー、またはジメチルシロキサンと５０ｍｏｌ％までのフェニルメチルシロキサンとのコポリマーから選択することができる。
【００２４】
ポリジメチルシロキサンを有利に使用することができる。
【００２５】
オルガノポリシロキサンは、模様が施された効果（クレーター形成）を生じるのに効果的な濃度、特に組成物の全重量に対して０．０００１から１．２５重量％、好ましくは０．００１から０．５重量％、さらに好ましくは０．００１から０．２５重量％の範囲の濃度で表面組成物中に存在させることができる。
【００２６】
オルガノポリシロキサンとして、Ｄｏｗ  Ｃｏｒｎｉｎｇ社から“Ｄｏｗ  Ｃｏｒｎｉｎｇ  ６１  ａｄｄｉｔｉｖｅ”の商品名でキシレン中の溶液として市販されているもの、あるいは、Ｒｈｏｎｅ−Ｐｏｕｌｅｎｃ社から“Ｒｈｏｄｏｒｓｉｌ  Ｓｉｌ  Ａｉｄ  １６”の商品名で市販されているものを使用することができる。
【００２７】
模様が施された外観を示す被膜を得るために、表面組成物は、少なくとも一つの金属顔料を含まなければならない。金属顔料として、例えば、アルミニウム粉、銅粉、亜鉛粉、ブロンズ粉、ニッケル粉またはクロム粉、もしくはこれらと等価の粉を用いることができる。
【００２８】
金属顔料は、例えば、オレイン酸またはリノール酸のような、脂肪酸またはロジンを用いて被覆することができる。
【００２９】
金属顔料は、５ないし１５０μｍ、好ましくは１０ないし６０μｍの範囲の平均粒径を有することができる。
【００３０】
金属顔料として、Ｅｃｋａｒｔ社から“Ｓｔａｐａ  Ｎｏｎ  Ｌｅａｆｉｎｇ  Ｇｒａｄｅ”、“Ｓｔａｐａ  Ｍｅｔａｌｌｉｃ”または“Ｍｅｔａｌｕｒｅ  Ｌ５５３５０”の商品名で、Ｗｏｌｓｔｅｎｈｏｌｍｅ  Ｉｎｔｅｒｎａｔｉｏｎａｌ社から“Ａｌｕｍｉｎｉｕｍ  Ｓｕｐｅｒ  ８００”の商品名で、またはＳｉｌｂｅｒｌｉｎｅ社から“Ｓｉｌｖｅｔ  ＥＴ  １６３０”の商品名で市販されているアルミニウム粉；あるいは、Ｅｃｋａｒｔ社から“Ｓｔａｐａ  Ｇｏｌｄｅｎ  Ｂｒｏｎｚｅ”の商品名、またはＷｏｌｓｔｅｎｈｏｌｍｅ  Ｉｎｔｅｒｎａｔｉｏｎａｌ社から“Ｐａｓｔｅｌ  Ｓｔａｎｄａｒｄ”の商品名で市販されているブロンズ粉を用いることができる。
【００３１】
金属顔料は、組成物の全重量に対して０．１ないし２５重量％、好ましくは１ないし１０重量％、さらに好ましくは１ないし５重量％の範囲の含有量で表面組成物中に存在させることができる。
【００３２】
オルガノポリシロキサンと金属顔料は、好ましくは、０．１／１００ないし５／１００、さらに好ましくは０．５／１００ないし１．５／１００の範囲のオルガノポリシロキサン／金属顔料の重量比で、表面組成物中に存在させることができる。良好な模様が施された効果を示す被膜は、この重量比で得られる。
【００３３】
本発明では、ベース組成物の化粧品に許容できる媒体は、水性媒体または有機溶媒を含むことができる。
【００３４】
本願では、用語“被膜形成ポリマー”は、それのみまたは可塑化剤の存在下で、分離可能な被膜を形成することができるポリマーを意味すると解する。ベース組成物の被膜形成ポリマーは、組成物の化粧品に許容できる媒体に粒子形態で分散または溶解させることができる。
【００３５】
被膜形成ポリマーは、ラジカルポリマー、重縮合物および天然由来のポリマー、特にビニルポリマー、ポリウレタン、ポリエステル、アルキド樹脂、エポキシエステル樹脂、ニトロセルロースまたはセルロースエステルのようなセルロースポリマー、ホルムアルデヒドとアリールスルホンアミドの縮合によって得られた樹脂、およびこれらの混合物からなる群から選択することができる。
【００３６】
被膜形成ポリマーは、好ましくは有機溶媒に溶解される。
【００３７】
表面組成物の被膜形成ポリマーは、好ましくは少なくとも一つのセルロースエステルを含むことができる。これは、セルロースエステルが、爪に表面組成物の適用中に形成されたクレーターを急速に凝固させ、美しい模様が施された効果を示すメイクアップを生じることが見出されたからである。
【００３８】
本発明に従って用いられるセルロースエステルは、アシル基、Ｒ−ＣＯ−［そのＲ基は１ないし３の炭素原子を有する直鎖または側鎖状のアルキル基またはその混合物を示す］を含むことができる。
【００３９】
特に、セルロースエステルは、セルロースアセタート、セルロースアセトプロピオナートまたはセルロースアセトブチラートから選択することができ、好ましくはセルロースアセトブチラートおよびセルロースアセトプロピオナートから、そしてさらに好ましくはセルロースアセトブチラートから選択することができる。
【００４０】
セルロースアセトブチラートは、１ないし１８％の範囲のアセタート基の重量レベルと、３０ないし６０％の範囲のブチラート基の重量レベルを含むことができる。セルロースアセトブチラート（ＣＡＢとして知られる）として、Ｅａｓｔｍａｎ  Ｃｈｅｍｉｃａｌ社から“ＣＡＢ−５５１”、“ＣＡＢ−５００”、“ＣＡＢ−５５３”または“ＣＡＢ−３８１”の商品名で市販されているものを挙げることができる。
【００４１】
表面組成物に含まれる被膜形成ポリマーは、上述したように、ニトロセルロースとセルロースエステルの混合物を有利に含むことができる。
【００４２】
ニトロセルロースは、特にＨｅｒｃｕｌｅｓ社から市販されている、ニトロセルロースＲＳ  １／８  ｓｅｃ．；ＲＳ  １／４  ｓｅｃ．；ＲＳ  １／２  ｓｅｃ；ＲＳ  ５  ｓｅｃ．；ＲＳ  １５  ｓｅｃ．；ＲＳ  ３５  ｓｅｃ．；ＲＳ  ７５  ｓｅｃ．；ＲＳ  １５０  ｓｅｃ．；ＡＳ  １／４  ｓｅｃ．；ＡＳ  １／２  ｓｅｃ．；ＳＳ  １／４  ｓｅｃ．；ＳＳ  １／２
ｓｅｃ．；ＳＳ  ５  ｓｅｃ．から選択することができる。
【００４３】
ベースおよび／または表面組成物は、組成物の全重量に対して、好ましくは、０．０５から３０重量％のニトロセルロースおよび０．０５から３０重量％のセルロースエステル、特にセルロースアセトブチラートを含むことができる。セルロースエステルは、有利に、組成物中に存在するセルロースエステルとニトロセルロースの全重量に対して、１０ないし８０重量％の範囲の重量濃度で組成物中に存在させることができる。
【００４４】
本発明にかかる別の実施態様によれば、ベース組成物は水性媒体を含むことができる。被膜形成ポリマーは、一般に、水性媒体中の分散物中の粒子の形態で存在する。
【００４５】
水性分散物中のポリマーとして、Ｚｅｎｅｃａ社からＮｅｏｃｒｙｌ  ＸＫ−９０（登録商標）、Ｎｅｏｃｒｙｌ  Ａ−１０７０（登録商標）、Ｎｅｏｃｒｙｌ  Ａ−１０９０（登録商標）、Ｎｅｏｃｒｙｌ  ＢＴ−６２（登録商標）、Ｎｅｏｃｒｙｌ  Ａ−１０７９（登録商標）またはＮｅｏｃｒｙｌ  Ａ−５２３（登録商標）の商品名で、あるいはＤｏｗ  Ｃｈｅｍｉｃａｌ社からＤｏｗ  Ｌａｔｅｘ  ４３２（登録商標）の商品名で市販されているアクリルポリマーの分散物を挙げることができる。ポリウレタン、特にＧｏｏｄｒｉｃｈ社から“Ａｖａｌｕｒｅ  ＵＲ−４０５（登録商標）”、“Ａｖａｌｕｒｅ  ＵＲ−４１０（登録商標）”、“Ａｖａｌｕｒｅ  ＵＲ−４２５（登録商標）”または“Ｓａｎｃｕｒｅ  ２０６０（登録商標）”の商品名で市販されているポリエステルポリウレタン、並びに、Ｇｏｏｄｒｉｃｈ社から“Ｓａｎｃｕｒｅ  ８７８（登録商標）”またはＩＣＩ社から“Ｎｅｏｒｅｚ  Ｒ  ９７０（登録商標）”の商品名で市販されているポリエーテルポリウレタンの水性分散物を用いることもできる。
【００４６】
ベースおよび表面組成物の被膜形成ポリマーは、本発明によれば、乾燥量基準で、被膜を形成するのに有効な濃度、特に、組成物の全重量に対して１ないし６０重量％、好ましくは５ないし４５重量％の範囲の濃度で存在させることができる。
【００４７】
本発明において用いられる有機溶剤として、
−  室温で液状のケトン、例えばメチルエチルケトン、メチルイソブチルケトン、ジイソブチルケトン、イソホロン、シクロヘキサノンまたはアセトン；
−  室温で液状のアルコール、例えばエタノール、イソプロパノール、ジアセトンアルコール、２−ブトキシエタノールまたはシクロヘキサノール；
−  室温で液状のグリコール、例えばエチレングリコール、プロピレングリコール、ペンチレングリコールまたはグリセロール；
−  室温で液状のプロピレングリコールエーテル、例えばプロピレングリコールモノメチルエーテル、プロピレングリコールモノメチルエーテルアセタートまたはジプロピレングリコールモノ（ｎ−ブチル）エーテル；
−  短鎖エステル（全部で３から８の炭素原子を有する）、例えばエチルアセタート、メチルアセタート、プロピルアセタート、ｎ−ブチルアセタートまたはイソペンチルアセタート；
−  室温で液状のエーテル、例えばジエチルエーテル、ジメチルエーテルまたはジクロロジエチルエーテル；
−  室温で液状のアルカン、例えばデカン、ヘプタン、ドデカンまたはシクロヘキサン、
−  室温で液状の芳香族環式化合物、例えばトルエンおよびキシレン；
−  室温で液状のアルデヒド、例えばベンズアルデヒドまたはアセトアルデヒド；
−  これらの混合物
を挙げることができる。
【００４８】
有機溶媒として、ブチルアセタート、エチルアセタート、イソプロピルアルコールおよびこれらの混合物を用いることができる。
【００４９】
有機溶媒を用いた各組成物では、有機溶媒を、組成物の全重量に対して２５ないし９５重量％、好ましくは６０ないし８０重量％の範囲の量で存在させることができる。
【００５０】
本発明にかかるベース組成物が水性媒体を含む場合には、水性媒体は、本質的に、水、または特に低級Ｃ１−Ｃ５モノアルコールを含む水／アルコール性混合物からなるものであってもよい。水性媒体を含む組成物中の水の含有量は、各組成物の全重量に対して３０ないし９５重量％、好ましくは６０ないし９０重量％の範囲とすることができる。
【００５１】
表面組成物中に存在する焼成シリカは、親水性焼成シリカまたは疎水性焼成シリカの形態で提供される。好ましくは親水性焼成シリカを使用することができる。
【００５２】
焼成シリカは、微細に分裂したシリカを生じる、酸水素炎中での揮発性ケイ素化合物の高温加水分解によって得ることができる。この方法は、表面に多数のシラノール基を示す親水性シリカを得ることを可能にする。かかる親水性シリカは、例えば、Ｄｅｇｕｓｓａ社から“Ａｅｒｏｓｉｌ  １３０（登録商標）”、“Ａｅｒｏｓｉｌ  ２００（登録商標）”、“Ａｅｒｏｓｉｌ  ２５５（登録商標）”、“Ａｅｒｏｓｉｌ  ３００（登録商標）”、“Ａｅｒｏｓｉｌ  ３８０（登録商標）”の商品名で、あるいは、Ｃａｂｏｔ社から“Ｃａｂ−Ｏ−Ｓｉｌ  ＨＳ−５（登録商標）”、“Ｃａｂ−Ｏ−Ｓｉｌ  ＥＨ−５（登録商標）”、“Ｃａｂ−Ｏ−Ｓｉｌ  ＬＭ−１３０（登録商標）”、“Ｃａｂ−Ｏ−Ｓｉｌ  ＭＳ−５５（登録商標）”または“Ｃａｂ−Ｏ−Ｓｉｌ  Ｍ−５（登録商標）”の商品名で市販されている。
【００５３】
シラノール基の数に低減をもたらす化学反応によって前記シリカの表面を化学的に修飾することができる。シラノール基を疎水性基で置換することもでき、疎水性シリカが得られる。
【００５４】
疎水性基は、以下とすることができる：
−  ヘキサメチルジシラザンの存在下で焼成シリカを処理することによって得られたトリメチルシロキシル基。かくして処理されたシリカは、ＣＴＦＡ（第６版、１９９５）により“シリカシリラート（Ｓｉｌｉｃａ  ｓｉｌｙｌａｔｅ）”と命名されている。これらは、例えば、Ｄｅｇｕｓｓａ社から“Ａｅｒｏｓｉｌ  Ｒ８１２（登録商標）”、もしくはＣａｂｏｔ社から“Ｃａｂ−Ｏ−Ｓｉｌ  ＴＳ−５３０（登録商標）”の商品名で市販されている。−  ポリジメチルシロキサンまたはジメチルジクロロシランの存在下で焼成シリカを処理することによって得られる、ジメチルシリルオキシルまたはポリジメチルシロキサン基。かくして処理されたシリカは、ＣＴＦＡ（第６版、１９９５）により“シリカジメチルシリラート（Ｓｉｌｉｃａ  ｄｉｍｅｔｈｙｌ  ｓｉｌｙｌａｔｅ）”と命名されている。これらは、例えば、Ｄｅｇｕｓｓａ社から“Ａｅｒｏｓｉｌ  Ｒ９７２（登録商標）”または“Ａｅｒｏｓｉｌ  Ｒ９７４（登録商標）”、もしくはＣａｂｏｔ社から“Ｃａｂ−Ｏ−Ｓｉｌ  ＴＳ−６１０（登録商標）”または“Ｃａｂ−Ｏ−Ｓｉｌ  ＴＳ−７２０（登録商標）”の商品名で市販されている。
【００５５】
焼成シリカは、好ましくは、例えば約５ないし２００ｎｍの範囲のナノメートルまたはマイクロメートルサイズの粒径を示す。
【００５６】
焼成シリカは、模様が施された効果を生じるのに有効な量で、特に組成物の全重量に対して０．１ないし５重量％、さらに好ましくは０．５ないし２重量％の範囲の含有量で、本発明にかかる表面組成物中に存在することができる。
【００５７】
有機修飾されたベントナイトのようなクレーを、被膜の特性を害することなく表面組成物中に導入することもできる。
【００５８】
このクレーは、組成物の全重量に対して０．１ないし３重量％、好ましくは０．５ないし１．５重量％の範囲の量で、かつ、クレー／焼成シリカ重量比が０ないし０．５となる範囲で存在させることができる。
【００５９】
ベントナイトとして、Ｒｈｅｏｘ社から“Ｂｅｎｔｏｎｅ  ２７（登録商標）”、“Ｂｅｎｔｏｎｅ  ３４（登録商標）”または“Ｂｅｎｔｏｎｅ  ３８（登録商標）”の商品名で、あるいはＳｕｄ  Ｃｈｅｍｉｅ社から“Ｔｉｘｏｇｅｌ  ＬＧ（登録商標）”の商品名で市販されているものを用いることができる。
【００６０】
被膜を形成することができる付加的な薬剤は、組成物、特に本発明にかかるベース組成物および／または表面組成物の被膜形成特性を改善するために添加されうる。
【００６１】
被膜を形成することができる上記付加的な薬剤は、所望の役割を満足することが当業者に知られているあらゆる化合物から選択され、また特に可塑化剤から選択される。
【００６２】
さらに、本発明にかかるベース組成物が水性媒体中に分散された粒子形態で被膜形成ポリマーを含む場合には、被膜を形成することができる付加的な薬剤は、合体剤（ｃｏａｌｅｓｃｅｎｃｅ  ａｇｅｎｔ）から選択することもできる。
【００６３】
本発明によるメイクアップキットおよび方法の好ましい実施態様によれば、ベース組成物は、表面組成物を用いて得られた模様が施された被膜の色とは異なる色を有する被膜を形成することができる。特に、模様が施された被膜が開口を示すクレーターを含む場合には（すなわち、クレーターの錐体の先端が開口している場合）、開口によりベース層の色が見えるようにすることができる。ベース層の色と模様が施された表層の色との間にコントラストが見られる。メイクアップ被膜は、オリジナルの色彩効果を示す。
【００６４】
本発明にかかるベースおよび表面組成物は、ネイルバーニッシュに通常用いられているアジュバントをさらに含むことができる。これらのアジュバントの中では、増粘剤、展着剤、湿潤剤、分散剤、消泡剤、防腐剤、ＵＶスクリーニング剤、染料、上記金属顔料以外の顔料、活性成分、界面活性剤、保湿剤、香料、中和剤、安定化剤または酸化防止剤を挙げることができる。
【００６５】
もちろん、当業者であれば、本発明にかかる組成物の有利な特性が、計画された添加によって不利な影響を受けないように、これらの任意添加化合物および／またはそれらの量を選択することに注意を払う。
【００６６】
本発明にかかるベースおよび表面組成物は、当業者の常識と技術水準に基づいて当業者が調製することができる。
【００６７】
ベースおよび表面組成物は、ブラシ、ペンまたはスポンジのような、同一または相違する、適切な適用手段を備えた仕切りまたは容器に有利に収容することができる。
【００６８】
表面組成物は、ベース層の一端または中間、あるいは不連続的に、特に、シャープまたはにじんだ輪郭を備え、不規則または規則的に配置された、対称または非対称の幾何学的デザインの形態（例えば点、四角、円または星の形状）で適用することができる。
【００６９】
本発明を、以下の実施例においてより詳細に例証する。
【００７０】
【実施例】
0003604612.tif 000002
【００７１】
爪にこのバーニッシュを適用すると、模様が施された効果を有するメイクアップを与える、被膜の表面における小さなクレーターの即時的な形成が観察された。
【００７２】
実施例２：
二つの以下のネイルバーニッシュ組成物ＡおよびＢを調製した。
0003604612.tif 000003
【００７３】
組成物Ａを用いてベース層、次いで乾燥後、組成物Ｂを用いて表層を爪に適用した。模様が施された効果を有するメイクアップが得られた。表層のクレーターは、ベース層の被膜の赤色が見えるようにする開口を示す。
【００７４】
得られたメイクアップは、全体的にバイオレット−ピンク色を有する。
【００７５】
実施例３：
以下の組成を有するネイルバーニッシュを調製した。
0003604612.tif 000004
【００７６】
爪にこのバーニッシュを適用すると、模様が施された効果を有するメイクアップを与える、被膜の表面におけるクレーターの即時的な形成が観察された。
【００７７】
実施例４：（本発明以外）
以下の組成を有する、本発明の一部を形成しないネイルバーニッシュを調製した：
0003604612.tif 000005
【００７８】
この組成物は、増粘剤としてヘクトライトのみを含む。
【００７９】
爪に適用すると、このバーニッシュはクレーターを形成せず、被膜が滑らかかつ連続的であることが観察された。